(57)【要約】【課題】安価であるとともに、優れた放電容量及び活性化性能を有するニッケル水素蓄電池を提供する。【解決手段】少なくともＴｉ、Ｖ及びＮｉを構成元素とするＴｉＶＮｉ系水素吸蔵合金の、Ｖの少なくとも一部がＦｅにより置換されてなるＦｅ置換水素吸蔵合金を含有する負極を備えているニッケル水素蓄電池。【選択図】なし【特許請求の範囲】
【請求項１】
少なくともＴｉ、Ｖ及びＮｉを構成元素とするＴｉＶＮｉ系水素吸蔵合金の、Ｖの少なくとも一部がＦｅにより置換されてなるＦｅ置換水素吸蔵合金を含有する負極を備えていることを特徴とするニッケル水素蓄電池。
【請求項２】
前記Ｆｅ置換水素吸蔵合金が、体心立方格子構造の結晶相を有するものである請求項１記載のニッケル水素蓄電池。
【請求項３】
前記Ｆｅ置換水素吸蔵合金が、一般式ＴｉｘＶｙＮｉＦｅｚ（１≦ｘ＜２、０≦ｙ＜１、０＜ｚ≦１、０＜ｙ+ｚ≦１、ｘ＋ｙ+ｚ＝２）で表される組成を有するものである請求項１又は２記載のニッケル水素蓄電池。
【請求項４】
前記一般式ＴｉｘＶｙＮｉＦｅｚにおいて、０．０５≦ｚ／（ｙ+ｚ）≦０．２５である請求項３記載のニッケル水素蓄電池。
【発明の詳細な説明】
【技術分野】
【０００１】
この発明は、ニッケル水素蓄電池に関するものである。
【背景技術】
【０００２】
ニッケル水素蓄電池は、高エネルギー密度を有することから、デジタルカメラ、ノート型パソコン等の小型電子機器類の電源として、また、作動電圧がアルカリマンガン電池等の一次電池と同等で互換性があることから、当該一次電池の代替品として、いずれにおいても広く利用されており、その需要は飛躍的に拡大している。
【０００３】
このようなニッケル水素蓄電池は、水素吸蔵合金を負極活物質とするものであるが、当該水素吸蔵合金としては、従来、希土類元素及びＮｉを主たる構成元素とするＡＢ５型合金が用いられてきた。しかし、現在使用されているＡＢ５型合金の放電容量は、すでにＬａＮｉ５の理論容量の約８５％に達しており、これ以上の高容量化は期待できない。このため、より高い放電容量を有する水素吸蔵合金の開発が急務とされている。
【０００４】
体心立方格子構造（ＢＣＣ）相を有するＴｉ−Ｖ系の水素吸蔵合金は、その優れた水素容量のために注目されているが、アルカリ電解液中での放電性能に劣ることから、ニッケル水素蓄電池への応用は進んでいない（非特許文献１）。また、Ｖが高価であることも、前記Ｔｉ−Ｖ系の水素吸蔵合金のニッケル水素蓄電池への応用が進まない要因の１つである。
【先行技術文献】
【非特許文献】
【０００５】
【非特許文献１】J. Alloys Compd.1997,253-254,583-584
【発明の概要】
【発明が解決しようとする課題】
【０００６】
そこで本発明は、上記現状に鑑み、安価であるとともに、優れた放電容量及び活性化性能を有するニッケル水素蓄電池を提供すべく図ったものである。
【課題を解決するための手段】
【０００７】
本発明者は、鋭意検討の結果、ＴｉＶＮｉ系合金のＶの一部をＦｅで置換することにより、コストの低減が図れるとともに、放電容量や活性化性能も改善しうることを見出し、本発明を完成させるに至った。
【０００８】
すなわち本発明に係るニッケル水素蓄電池は、少なくともＴｉ、Ｖ及びＮｉを構成元素とするＴｉＶＮｉ系水素吸蔵合金の、Ｖの少なくとも一部がＦｅにより置換されてなるＦｅ置換水素吸蔵合金を含有する負極を備えていることを特徴とする。
【０００９】
前記Ｆｅ置換水素吸蔵合金は、体心立方格子構造の結晶相を有していることが好ましい。
【００１０】
前記Ｆｅ置換水素吸蔵合金としては、例えば、一般式ＴｉｘＶｙＮｉＦｅｚ（１≦ｘ＜２、０≦ｙ＜１、０＜ｚ≦１、０＜ｙ+ｚ≦１、ｘ＋ｙ+ｚ＝２）で表される組成を有するものが挙げられる。
【００１１】
なかでも、前記一般式ＴｉｘＶｙＮｉＦｅｚにおいて、０．０５≦ｚ／（ｙ+ｚ）≦０．２５であるものが好ましい。
【発明の効果】
【００１２】
本発明は、上述した構成よりなるので、ＴｉＶＮｉ系合金のＶの一部をＦｅで置換することにより、コストの低減を図るとともに、放電容量や活性化性能を改善することができる。
【図面の簡単な説明】
【００１３】
【図１】ＴｉＶ（１−ｘ）ＮｉＦｅｘにおいて、ｘがｘ＝０．０、０．１、０．２である場合（ａ）とｘ＝０．３、０．４である場合（ｂ）の、ＸＲＤパターンを示す図である。
【図２】ＴｉＶ０．７ＮｉＦｅ０．３の水素吸収前（ａ）と水素吸収後（ｂ）とのＸＲＤパターンを示す図である。
【図３】ＴｉＶ０．７ＮｉＦｅ０．３（ａ）とＴｉＶＮｉ（ｂ）とのＰＣＴを示すグラフである。
【図４】ＴｉＶ（１−ｘ）ＮｉＦｅｘ（ｘ＝０．０、０．１、０．２、０．３、０．４）からなる負極のサイクル回数と放電容量との相関を示すグラフである。
【図５】ＴｉＶ（１−ｘ）ＮｉＦｅｘ（ｘ＝０．０、０．１、０．２、０．３、０．４）からなる負極の放電電流密度とＨＲＤとの相関を示すグラフである。
【図６】ＴｉＶ（１−ｘ）ＮｉＦｅｘ（ｘ＝０．０、０．１、０．２、０．３、０．４）からなる負極の５０％ＤＯＤでの電気化学インピーダンスのスペクトルを示すグラフである。
【図７】ＴｉＶ（１−ｘ）ＮｉＦｅｘ（ｘ＝０．０、０．１、０．２、０．３、０．４）からなる負極の電流時間応答に対するアノード電流の片対数プロットを示すグラフである。
【発明を実施するための形態】
【００１４】
以下に、本発明に係るニッケル水素蓄電池の実施形態について説明する。
【００１５】
本発明に係るニッケル水素蓄電池は、例えば、水素吸蔵合金を負極活物質として含有する負極と、水酸化ニッケルを主成分とする正極活物質を含有する正極（ニッケル電極）と、セパレータと、アルカリ電解液と、を備えているものである。
【００１６】
本発明における前記負極は、少なくともＴｉ、Ｖ及びＮｉを構成元素とするＴｉＶＮｉ系水素吸蔵合金（以下、ＴｉＶＮｉ系合金という。）の、Ｖの少なくとも一部がＦｅにより置換されてなるＦｅ置換水素吸蔵合金（以下、Ｆｅ置換合金という。）を負極活物質として含有するものである。前記ＴｉＶＮｉ系合金の、Ｖの少なくとも一部をＦｅにより置換することにより、希土類元素の使用量を減らすことができるので、水素吸蔵合金の製造コストを低減することができる上に、更に、放電容量や活性化性能を改善することも可能となる。
【００１７】
前記Ｆｅ置換合金は、水素容量に優れる点から、体心立方格子構造（ＢＣＣ）の結晶相を有していることが好ましい。本発明者がＸ線回折法（ＸＲＤ）により調べたところ、前記ＴｉＶＮｉ系合金が、Ｔｉ２Ｎｉ型の面心立方格子構造（ＦＣＣ）相と体心立方格子構造（ＢＣＣ）固溶体相とを有している場合、Ｖの一部をＦｅで置換した前記Ｆｅ置換合金では、Ｔｉ２Ｎｉ型の面心立方格子構造（ＦＣＣ）相は減少するか又はほぼ消滅し、主に体心立方格子構造（ＢＣＣ）固溶体相から構成される合金となる。
【００１８】
前記ＴｉＶＮｉ系合金としては、例えば、ＴｉＶＮｉ、Ｔｉ１．４Ｖ０．６Ｎｉ、Ｔｉ１．６Ｖ０．４Ｎｉ、Ｔｉ１．７Ｖ０．３Ｎｉ、Ｔｉ１．８Ｖ０．２Ｎｉ、Ｔｉ１．９Ｖ０．１Ｎｉ等が挙げられ、これら合金のＶの少なくとも一部がＦｅにより置換されてなる前記Ｆｅ置換合金は、例えば、一般式ＴｉｘＶｙＮｉＦｅｚ（１≦ｘ＜２、０≦ｙ＜１、０＜ｚ≦１、０＜ｙ+ｚ≦１、ｘ＋ｙ+ｚ＝２）で表される組成を有するものである。
【００１９】
前記一般式ＴｉｘＶｙＮｉＦｅｚにおいて、ＶとＦｅとの総量に対するＦｅの置換量の比ｚ／（ｙ+ｚ）は、０．０５≦ｚ／（ｙ+ｚ）≦０．２５であることが好ましい。Ｆｅの置換量がｚ／（ｙ+ｚ）＜０．０５であると、放電容量や活性化性能の改善効果が発現しにくく、一方、Ｆｅの置換量が０．２５＜ｚ／（ｙ+ｚ）であると、かえって放電容量が減少し、活性化性能が低下することもある。
【００２０】
前記Ｆｅ置換合金の製造方法としては特に限定されず、例えば、アーク溶解法、溶融紡糸法、鋳造法、ガスアトマイズ法等が挙げられ、これらを適宜選択して用いることにより前記Ｆｅ置換合金を製造することができる。
【００２１】
前記Ｆｅ置換合金は、例えば、粉末化された状態で負極中に配合される。前記Ｆｅ置換合金の粉末の平均粒径は、２０〜１００μｍであることが好ましく、より好ましくは４０〜７０μｍである。平均粒径が２０μｍ未満であると、合金の活性化が不充分となり、一方、平均粒径が１００μｍを超えると、生産性が低下することがある。前記Ｆｅ置換合金の粉末は、例えば、不活性ガスの存在下に、前記Ｆｅ置換合金を機械で粉砕すること等により得られる。
【００２２】
前記負極は、前記Ｆｅ置換合金に加えて、導電剤、結着剤（増粘剤）等を含有していてもよい。
【００２３】
前記導電剤としては、例えば、天然黒鉛（鱗状黒鉛、鱗片状黒鉛、土状黒鉛等）、人造黒鉛、カーボンブラック、アセチレンブラック、ケッチェンブラック、カーボンウィスカー、炭素繊維、気相成長炭素等の炭素系導電剤；ニッケル、コバルト、銅等の金属の粉末や繊維等からなる金属系導電剤；酸化イットリウム等が挙げられる。これらの導電剤は、単独で用いられてもよく、２種以上が併用されてもよい。
【００２４】
前記導電剤の配合量は、前記Ｆｅ置換合金１００質量部に対して、０．１〜１０質量部であることが好ましく、より好ましくは０．２〜５質量部である。前記導電剤の配合量が０．１質量部未満であると、充分な導電性を得ることが難しく、一方、前記導電剤の配合量が１０質量部を超えると、放電容量の向上効果が不充分となることがある。
【００２５】
前記結着剤としては、例えば、ポリテトラフルオロエチレン（ＰＴＦＥ）、ポリエチレンやポリプロピレン等のポリオレフィン系樹脂、エチレン−プロピレン−ジエンターポリマー（ＥＰＤＭ）、スルフォン化ＥＰＤＭ、スチレンブタジエンゴム（ＳＢＲ）、フッ素ゴム、ポリビニルアルコール、メチルセルロース、カルボキシメチルセルロース、キサンタンガム等が挙げられる。これらの結着剤は、単独で用いられてもよく、２種以上が併用されてもよい。
【００２６】
前記結着剤の配合量は、前記Ｆｅ置換合金１００質量部に対して、０．１〜０．５質量部であることが好ましく、より好ましくは０．１〜０．３質量部である。前記結着剤の配合量が０．１質量部未満であると、充分な増粘性が得られにくく、一方、前記結着剤の配合量が０．５質量部を超えると、電極の性能が低下してしまうことがある。
【００２７】
前記正極としては、例えば、主成分である水酸化ニッケルに水酸化亜鉛や水酸化コバルトが混合されてなる水酸化ニッケル複合酸化物が正極活物質として配合された電極等が挙げられる。当該水酸化ニッケル複合酸化物としては、共沈法によって均一分散されたものが好適に用いられる。
【００２８】
前記正極は、前記水酸化ニッケル複合酸化物に加えて電極性能を改善するための添加剤を含有していることが好ましい。前記添加剤としては、例えば、水酸化コバルト、酸化コバルト等の導電改質剤が挙げられ、また、前記水酸化ニッケル複合酸化物に水酸化コバルトがコートされたものや、前記水酸化ニッケル複合酸化物の一部が、酸素又は酸素含有気体、Ｋ２Ｓ２Ｏ８、次亜塩素酸等によって酸化されていてもよい。
【００２９】
前記添加剤としては、また、Ｙ、Ｙｂ等の希土類元素を含む化合物や、Ｃａ化合物等の酸素過電圧を向上させる物質を用いることもできる。Ｙ、Ｙｂ等の希土類元素は、その一部が溶解して、負極表面に配置されるため、負極活物質の腐食を抑制する効果も期待できる。
【００３０】
前記正極は、更に、前記負極と同様に、上述の導電剤、結着剤等を含有していてもよい。
【００３１】
このような正極及び負極は、各活物質に、必要に応じて上述の導電剤、結着剤等を加えた上で、これらを水又はアルコールやトルエン等の有機溶媒と共に混練して得られたペーストを、導電性支持体に塗布し、乾燥させた後、圧延成形すること等により製造することができる。
【００３２】
前記導電性支持体としては、例えば、鋼板、鋼板にニッケル等の金属材料からなるメッキが施されたメッキ鋼板等が挙げられる。前記導電性支持体の形状としては、例えば、発泡体、繊維群の成形体、凹凸加工を施した３次元基材；パンチング板等の２次元基材が挙げられる。これらの導電性支持体のうち、正極用としては、アルカリに対する耐食性と耐酸化性に優れたニッケルを材料とし、集電性に優れた構造である多孔体構造からなる発泡体が好ましい。一方、負極用としては、安価で、かつ、導電性に優れる鉄箔に、ニッケルメッキを施したパンチング板が好ましい。
【００３３】
前記導電性支持体の厚さは、３０〜１００μｍであることが好ましく、より好ましくは４０〜７０μｍである。前記導電性支持体の厚さが３０μｍ未満であると、生産性が低下することがあり、一方、前記導電性支持体の厚さが１００μｍを超えると、放電容量が不充分となることがある。
【００３４】
前記導電性支持体が多孔性のものである場合、その内径は、０．８〜２μｍであることが好ましく、より好ましくは１〜１．５μｍである。内径が０．８μｍ未満であると、生産性が低下することがあり、一方、内径が２μｍを超えると、水素吸蔵合金の保持性能が不充分となることがある。
【００３５】
前記導電性支持体への各電極用ペーストの塗布方法としては、例えば、アプリケーターロール等を用いたローラーコーティング、スクリーンコーティング、ブレードコーティング、スピンコーティング、パーコーティング等が挙げられる。
【００３６】
前記セパレータとしては、例えば、ポリエチレンやポリプロピレン等のポリオレフィン系樹脂、アクリル、ポリアミド等を材料とする多孔膜や不織布等が挙げられる。
【００３７】
前記セパレータの目付は、４０〜１００ｇ／ｍ２であることが好ましい。目付が４０ｇ／ｍ２未満であると、短絡や自己放電性能の低下が起こることがあり、一方、目付が１００ｇ／ｍ２を超えると単位体積当たりに占めるセパレータの割合が増加するため、電池容量が下がる傾向にある。また、前記セパレータの通気度は、１〜５０ｃｍ／ｓｅｃであることが好ましい。通気度が１ｃｍ／ｓｅｃ未満であると、電池内圧が高くなりすぎることがあり、一方、通気度が５０ｃｍ／ｓｅｃを超えると、短絡や自己放電性能の低下が起こることがある。更に、前記セパレータの平均繊維径は、１〜２０μｍであることが好ましい。平均繊維径が１μｍ未満であるとセパレータの強度が低下し、電池組み立て工程での不良率が増加することがあり、一方、２０μｍを超えると、平均繊維径が短絡や自己放電性能の低下が起こることがある。
【００３８】
前記セパレータは、その繊維表面に親水化処理が施されていることが好ましい。当該親水化処理としては、例えば、スルフォン化処理、コロナ処理、フッ素ガス処理、プラズマ処理等が挙げられる。なかでも、繊維表面にスルフォン化処理が施されたセパレータは、シャトル現象を引き起こすＮＯ３−、ＮＯ２−、ＮＨ３−等の不純物や負極からの溶出元素を吸着する能力が高いため、自己放電抑制効果が高く、好ましい。
【００３９】
前記アルカリ電解液としては、例えば、水酸化カリウム、水酸化ナトリウム、水酸化リチウム等を含有するアルカリ性の水溶液が挙げられる。前記アルカリ電解液は、単独で用いられてもよく、２種以上が併用されてもよい。
【００４０】
前記アルカリ電解液の濃度は、イオン濃度の合計が９．０ｍｏｌ／Ｌ以下であるものが好ましく、５．０〜８．０ｍｏｌ／Ｌであるものがより好ましい。
【００４１】
前記アルカリ電解液には、正極での酸素過電圧向上、負極の耐食性の向上、自己放電向上のため、種々の添加剤を添加してもよい。このような添加剤としては、例えば、イットリウム、イッテルビウム、エルビウム、カルシウム、亜鉛等の酸化物や水酸化物等が挙げられる。これらの添加剤は、単独で用いられてもよく、２種以上が併用されてもよい。
【００４２】
本発明に係るニッケル水素蓄電池が開放型ニッケル水素蓄電池である場合、当該電池は、例えば、セパレータを介して負極を正極で挟み込み、これらの電極に所定の圧力がかかるように電極を固定した状態で、アルカリ電解液を注液し、開放形セルを組み立てることにより製造することができる。
【００４３】
一方、本発明に係るニッケル水素蓄電池が密閉型ニッケル水素蓄電池である場合、当該電池は、正極、セパレータ及び負極を積層する前又は後に、アルカリ電解液を注液し、外装材で封止することにより製造することができる。また、正極と負極とがセパレータを介して積層された発電要素を巻回してなる密閉型ニッケル水素蓄電池においては、前記発電要素を巻回する前又は後に、アルカリ電解液を発電要素に注液するのが好ましい。アルカリ電解液の注液法としては特に限定されず、常圧で注液してもよいが、例えば、真空含浸法、加圧含浸法、遠心含浸法等を用いてもよい。また、密閉型ニッケル水素蓄電池の外装材としては、例えば、鉄、ニッケル等の金属材料からなるメッキが施された鉄、ステンレススチール、ポリオレフィン系樹脂等からなるものが挙げられる。
【００４４】
前記密閉型ニッケル水素蓄電池の態様としては特に限定されず、例えば、コイン電池、ボタン電池、角型電池、扁平型電池等の正極、負極及び単層又は複層のセパレータを備えた電池や、ロール状の正極、負極及びセパレータを備えた円筒型電池等が挙げられる。
【実施例】
【００４５】
以下に実施例を掲げて本発明を更に詳細に説明するが、本発明はこれら実施例のみに限定されるものではない。
【００４６】
＜試験方法＞
アルゴン雰囲気下で、Ｔｉ（９９％）、Ｖ（９９．９％）、Ｎｉ（９９％）及びＦｅ（９９．９％）の混合物をアーク溶解することにより、ＴｉＶ（１−ｘ）ＮｉＦｅｘ（ｘ＝０．１、０．２、０．３、０．４）合金インゴットを調製した。続いて、これらのインゴットを粉砕し、得られた破片を周速３４ｍ／ｓの銅輪で溶融紡糸し、当該合金の帯状体を作製した。得られた帯状体の平均横断面は２〜３ｍｍ×３０〜４０μｍであった。このサンプルを機械的に粉砕し、乳鉢で２００〜４００メッシュの粉末にまで細かくし、Ｘ線回折法（ＸＲＤ）と電気化学的測定や分析に用いた。ＸＲＤデータは、ＡＲＬ  Ｘ線回折計を用い、４ｋＶ×４０ｍＡの強度のＣｕＫα放射で、ステップ間隔を０．０４°、ステップ毎の計測時間を３秒として、ステップスキャニング法により収集した。
【００４７】
電気化学的測定のために、Ｎｉ（ＯＨ）２／ＮｉＯＯＨ電極を対極として用い、Ｈｇ／ＨｇＯ電極を参照極として用い、０．１５ｇの合金粉末と０．７５ｇのＮｉカルボニル粉末との混合物０．９ｇを１５ＭＰａの圧力下で１０ｍｍ直径のペレットに圧縮することにより作成された作用極を用いて、６Ｍ  ＫＯＨの電解液中で半電池を作製した。電気化学的試験は、自動定電流充電・放電装置（ＤＣ−５）を用いて、３０３Ｋで行った。電極は、３０ｍＡ／ｇで１３．５時間充電し、終止電圧−０．６Ｖ（対Ｈｇ／ＨｇＯ）まで１０ｍＡ／ｇで放電した。充放電ごとに、５分間休止した。高率放電性能を評価するために、異なった放電電流密度での放電容量を測定した。高率放電性能ＨＲＤ（％）は、Ｃｎ×１００／Ｃ３０で定義されたが、ここで、Ｃｎ（ｎ＝３０、６０、９０、１２０、１８０、２４０）は異なった放電電流密度での放電容量である。
【００４８】
１２５５Ｂ周波数応答解析器を伴ったソラルトンＳＩ１２８７電気化学インターフェースを使用して、３０３Ｋにおいて、５０％深度の放電（ＤＯＤ）で、電気化学インピーダンススペクトル（ＥＩＳ）の検討を行った。開回路の条件下において、５ｍＶのＡＣ振幅で、０．１ｋＨｚ〜１ＭＨｚの周波数帯における電極のＥＩＳを得た。ソラルトンＳＩ１２８７ポテンシオスタットを使用して、−５〜５ｍＶ（対開回路電圧）では０．１ｍＶ／ｓの速度で、０〜１２００ｍＶ（対開回路電圧）では５ｍＶ／ｓの速度で、５０％深度の放電（ＤＯＤ）で電極電圧をスキャンすることにより、電極の直線状の分極カーブとターフェル分極カーブとを測定した。合金のバルクの水素拡散係数を測定するためには定電圧放電法を使用した。３０分開回路に続くフル充電の後で、Ｍ３５２腐食ソフトウェアを使って、ＥＧ＆Ｇ  ＰＡＲＣモデル２７３ポテンシオスタット／ガルバノスタットにより、試験用電極を、＋５００ｍＶのポテンシャルステップで３６００秒間放電した。
【００４９】
＜結果＞
（１）相構造
ＸＲＤパターンにより、ＴｉＶＮｉ（ｘ＝０）合金はＦＣＣ構造とＢＣＣ構造とにより特徴づけられ、一方、ＴｉＶ（１−ｘ）ＮｉＦｅｘ（ｘ≠０）合金はＢＣＣ固溶体合金からなることが明らかになった（図１）。これは、ＴｉＶＮｉにＦｅを添加することにより、ＦＣＣ構造がＢＣＣ構造に変わったためであると説明できる。図２は、ＴｉＶ０．７ＮｉＦｅ０．３の水素吸収のＸＲＤパターンを示すものである。これによれば、水素を吸収した後、回折ピークはシフトしていないことがわかる。ＴｉＶＮｉ及びＴｉＶ０．７ＮｉＦｅ０．３の２種の合金の圧力−組成等温線（ＰＣＴ）を、図３に示す。ＰＣＴは室温で検討されてきた。ＴｉＶＮｉとＴｉＶ０．７ＮｉＦｅ０．３の最大水素吸収容量は、それぞれ１．３５重量％（Ｈ／Ｍ＝１．３５）と０．３７５重量％（Ｈ／Ｍ＝０．３７５）であることがわかった。これは、ＴｉＶＮｉ合金の水素吸蔵量はＦｅ置換によってあまり変わらないことを示す。
【００５０】
（２）放電容量及び安定性
５種のＴｉＶ（１−ｘ）ＮｉＦｅｘ（ｘ＝０、０．１、０．２、０．３、０．４）のサンプル電極の放電容量を表１に示した。
【００５１】
【表１】
2012227106.tif 000002
【００５２】
放電電流密度３０ｍＡ／ｇでの合金電極の最大放電容量は、初めは増加し（ｘ＝０．１、０．２）、それからｘ値が増えるに従って減少した（ｘ＝０．３、０．４）。当初サンプル電極の放電容量を改善したのは、ＦＣＣ構造をＢＣＣ構造に変えることになった少量のＦｅによるＶの置換によると思われる。体心立方格子構造（ＢＣＣ）を有するＴｉ−Ｖベース系は、その優れた水素吸収量によって水素吸蔵応用に有力な物質とみなされてきた。その後、合金電極の最大放電容量はＶの減少に伴って減少したので、Ｖは原子状水素の移動を促進する「原子状水素ポンプ」とみなされる。
【００５３】
サイクル寿命におけるＦｅの効果を評価するために、Ｆｅ元素が添加されていないＴｉＶＮｉ合金電極の性能も、合成された４種の合金電極と比較して、図４に示した。Ｔｉ−ＶベースのＢＣＣ相合金を応用する際に生じた問題の１つは、合金表面に酸化被膜が形成されるために活性化が難しいことである。ＴｉＶ０．９ＮｉＦｅ０．１合金電極とＴｉＶ０．８ＮｉＦｅ０．２合金電極とは、１回の充電／放電サイクルで活性化された。しかし、ＴｉＶ０．７ＮｉＦｅ０．３合金電極とＴｉＶ０．６ＮｉＦｅ０．４合金電極とは、１回の充電／放電サイクルでは活性化されなかった。これは、少量のＦｅを導入することにより、合金の最初の活性化性能が改善されたことを意味する。４回目のサイクルから、ＴｉＶＮｉ合金電極（ｘ＝０）に対するサイクル安定性が、よりゆっくり低下するようになったのは、Ｔｉが存在することにより、ほぼ完全に多孔性であるＴｉ酸化膜が、電極中におけるＶの急速な腐食を抑制するためであると思われる。ＴｉＶ（１−ｘ）ＮｉＦｅｘ合金電極（ｘ≠０）に関しては、サイクル安定性がよりゆっくり低下したのは、合金上に形成された合金電極の腐食を確認する酸化被膜のためであると思われる。この試験では、充電及び放電（１００％ＤＯＤ、３０ｍＡ／ｇ）を３０回連続で繰り返す予備試験の後、Ｓ３０（％）＝Ｃ３０／Ｃｍａｘ×１００％（ここで、Ｃｍａｘは３０回目のサイクルでの放電容量）で表されるサイクル容量維持率を、表２に示した。
【００５４】
【表２】
2012227106.tif 000003
【００５５】
電解液中でのサイクル中における活性成分ＴｉとＶの腐食を除けば、合金粒子の微粉化、酸化被膜の厚さ、及び、局所加熱に起因して、放電容量が減少する可能性が推測される。合金表面に形成された酸化被膜の厚さはＦｅ含有量の増加に伴って増加し、ある程度合金電極の腐食を抑制し、容量の減少を抑制した。
【００５６】
（３）高率放電性能及び動的特性
電池における水素化物電極の重要な動的特性として、高放電電流密度であっても放電容量の減少を最小化することは非常に重要である。ＴｉＶ（１−ｘ）ＮｉＦｅｘ負極の高率放電性能（ＨＲＤ）を、図５と表１に示した。合金電極のＨＲＤはｘ値の増加に伴って増加することがわかり、ＨＲＤ（Ｃ２４０／Ｃ３０）は７４．９（ｘ＝０）から８１．９（ｘ＝０．４）に増加した。金属水素化物電極のＨＲＤは、電極／電解質界面における電荷移動反応の電気化学的反応速度と、バルク電極中での水素拡散速度とに支配されることがよく知られており、それは、合金の触媒活性の測定値である電荷移動抵抗（Ｒｃｔ）の値だけでなく、合金電極の物質移行性能を表す水素拡散係数（Ｄ）にも反映する。電気化学的反応速度を調べるために、調査対象の合金電極に対し、電気化学インピーダンスとポテンシャルステップ実験が行われた。
【００５７】
５０％ＤＯＤでの全ての電極サンプルの電気化学インピーダンスのスペクトルを、図６に示す。全てのＥＩＳカーブが、直線に続く２つの円弧からなることが分かった。
【００５８】
栗山らにより提案された分析モデル（J. Alloys Compd. 202(1993)183参照）によれば、中周波数領域における比較的大きな円弧は、表面における電気化学反応に対する電荷移動抵抗を表し、ここで、Ｒ１は電解質抵抗であり、Ｒ２とＣ１とはそれぞれ、集電体と合金ペレットとの間の接触抵抗と接触キャパシタンスとされる。合金ペレット中の合金粉末間の接触抵抗と接触キャパシタンスはそれぞれ、Ｒ３とＣ２で表される。ＲｃｔとＣ３とはそれぞれ、電荷移動抵抗と二層キャパシタンスを示す。Ｗｏはワールブルグ抵抗である。等価回路に基づいて、電荷移動抵抗Ｒｃｔを、フィッテイングプログラムＺ−ＶＩＥＷによって得た。
【００５９】
得られた電荷移動抵抗Ｒｃｔを、表２に示した。ＴｉＶＮｉ（ｘ＝０）のＲｃｔは０．２１８Ωであった。ＴｉＶ（１−ｘ）ＮｉＦｅｘ（ｘ≠０）サンプルでは、Ｒｃｔは、初めは０．１７１Ω（ｘ＝０．１）から０．１６２Ω（ｘ＝０．２）に減少し、それからｘ値の増加に伴って０．１９８Ω（ｘ＝０．３）から０．２７４Ω（ｘ＝０．４）に増加した。その理由は、電解液中におけるＶの腐食により、高密度で不活性なＦｅ酸化被膜と不活性なＴｉ酸化膜が多孔性になり、その結果、比表面積が増加し、電荷移動反応が高速化したためであると考えられる。しかし、電気化学インピーダンスの測定結果はＨＲＤの測定結果とは異なっており、表面電荷移動は律速段階ではないことが示唆された。
【００６０】
バルク電極の水素拡散係数は、ポテンシャルステップ法により求められた。図７は、電流時間応答に対するアノード電流の片対数プロットは、スペクトルから明らかに、過電圧を印加した後で３つの時間領域に分かれうることを示している。Zhengらのモデル（J. Electrochem. Soc.
142(1995)2695参照）によれば、水素の拡散速度を表すために用いられるバルク電極における水素拡散係数は、下記式に対応するプロットの直線領域の傾きから算出される。
【００６１】
【数１】
2012227106.tif 000004
【００６２】
式中、Ｄは水素拡散係数（ｃｍ２／ｓ）であり、ａは球状粒子の半径（ｃｍ）であり、ｉは拡散電流密度（Ａ／ｇ）であり、Ｃ０はバルク電極の初期水素濃度（ｍｏｌ／ｃｍ３）であり、Ｃｓは合金粒子の表面の水素濃度（ｍｏｌ／ｃｍ３）であり、ｄは水素吸蔵物質の密度（ｇ／ｃｍ３）であり、ｔは放電時間である。平均粒径が１５μｍであると仮定した場合のバルク電極における水素拡散係数Ｄを、式（１）により算出し、表２に示した。
【００６３】
表２に示す結果より、Ｄ値は、ＴｉＶ０．８ＮｉＦｅ０．２＞ＴｉＶ０．９ＮｉＦｅ０．１＞ＴｉＶＮｉ＞ＴｉＶ０．７ＮｉＦｅ０．３＞ＴｉＶ０．６ＮｉＦｅ０．４の順である。電荷移動反応と水素拡散プロセスの両方が電気化学反応に影響するものの、後者が優位であった。上述のとおり、少量のＦｅ元素により原子状水素の移動が促進された。
【図１】
2012227106.tif 000005
【図２】
2012227106.tif 000006
【図３】
2012227106.tif 000007
【図４】
2012227106.tif 000008
【図５】
2012227106.tif 000009
【図６】
2012227106.tif 000010
【図７】
2012227106.tif 000011